(57)【要約】【課題】香料などの揮発性物質を放散可能な状態で装身具や備品などに対して簡単に脱着することができる物品を、提供すること。【解決手段】揮発性物質を放散可能に担持した樹脂シートからなることを特徴とする機能性シートであり、樹脂シートの一面又は両面が凹凸加工されているのが好ましく、揮発性物質が香料であるのが好ましく、樹脂シートが、更に、着色剤を担持しているのが好ましい。【選択図】なし【特許請求の範囲】
【請求項１】
揮発性物質を放散可能に担持した樹脂シートからなることを特徴とする機能性シート。
【請求項２】
前記樹脂シートの一面又は両面が凹凸加工されている、請求項１記載の機能性シート。
【請求項３】
前記揮発性物質が香料である、請求項１又は２に記載の機能性シート。
【請求項４】
前記樹脂シートが、更に、着色剤を担持している、請求項１〜３のいずれか１つに記載の機能性シート。
【請求項５】
前記樹脂シートが、エチレン酢酸ビニル樹脂シート、ポリエチレン樹脂シート、ポリスチレン樹脂シート、又はポリプロピレン樹脂シートである、請求項１〜４のいずれか１つに記載の機能性シート。
【請求項６】
前記樹脂シートが、名刺又はカードと略同じ形態及び寸法を有している、請求項１〜５のいずれか１つに記載の機能性シート。
【請求項７】
揮発性物質を放散可能に担持した樹脂シートからなる機能性シートを、製造する方法であって、
有機溶媒に揮発性物質を溶解して有機溶液を調製する調製工程と、
前記有機溶液に前記樹脂シートを浸漬する浸漬工程と、
前記樹脂シートを前記有機溶液から取り出して洗浄した後に乾燥させる仕上げ工程と、
を有していることを特徴とする機能性シートの製造方法。
【請求項８】
前記浸漬工程の前に、前記樹脂シートの一面又は両面を凹凸加工する加工工程を、有している、請求項７記載の機能性シートの製造方法。
【請求項９】
前記揮発性物質として香料を用いる、請求項７又は８に記載の機能性シートの製造方法。
【請求項１０】
前記調製工程において、前記有機溶媒に更に着色剤を溶解する、請求項７〜９のいずれか１つに記載の機能性シートの製造方法。
【請求項１１】
前記樹脂シートとして、エチレン酢酸ビニル樹脂シート、ポリエチレン樹脂シート、ポリスチレン樹脂シート、又はポリプロピレン樹脂シートを、用いる、請求項７〜１０のいずれか１つに記載の機能性シートの製造方法。
【発明の詳細な説明】
【技術分野】
【０００１】
本発明は、例えば香料や殺虫剤などの揮発性物質を放散するという機能を有するシート、及び、そのようなシートを製造する方法、に関する。
【背景技術】
【０００２】
本発明の類似技術を示す文献としては、例えば、特許文献１〜４を挙げることができる。
【先行技術文献】
【特許文献】
【０００３】
【特許文献１】特許第３６０２３３１号公報
【特許文献２】特開２００４−２０１８１１号公報
【特許文献３】特開２００７−０５４９８８号公報
【特許文献４】実用新案登録第３０２８１２９号公報
【発明の概要】
【発明が解決しようとする課題】
【０００４】
香料などの揮発性物質を放散可能な状態で装身具や備品などに対して簡単に脱着することができる物品があれば、お洒落などの観点から、大きな利点がある。しかも、当該物品を隠した状態で香料などを常時放散できれば、更なる美的要求を満たすことができる。
【０００５】
本発明は、そのようなことが可能な機能性シート、及び、その製造方法を、提供することを目的としている。
【課題を解決するための手段】
【０００６】
本発明の機能性シートは、揮発性物質を放散可能に担持した樹脂シートからなることを特徴としている。
【０００７】
なお、本発明の樹脂シートは、更に、次の構成を採用するのが好ましい。
（ｉ）樹脂シートの一面又は両面が凹凸加工されている。
（ii）揮発性物質が香料である。
（iii）樹脂シートが、更に、着色剤を担持している。
（iv）樹脂シートが、エチレン酢酸ビニル樹脂シート、ポリエチレン樹脂シート、ポリスチレン樹脂シート、又はポリプロピレン樹脂シートである。
【０００８】
本発明の機能性シートの製造方法は、揮発性物質を放散可能に担持した樹脂シートからなる機能性シートを、製造する方法であって、
有機溶媒に揮発性物質を溶解して有機溶液を調製する調製工程と、
前記有機溶液に前記樹脂シートを浸漬する浸漬工程と、
前記樹脂シートを前記有機溶液から取り出して洗浄した後に乾燥させる仕上げ工程と、
を有していることを特徴としている。
【０００９】
なお、本発明の樹脂シートの製造方法は、更に、次の構成を採用するのが好ましい。
（ｖ）浸漬工程の前に、樹脂シートの一面又は両面を凹凸加工する加工工程を、有している。
（vi）揮発性物質として香料を用いる。
（vii）調製工程において、有機溶媒に更に着色剤を溶解する。
（viii）樹脂シートとして、エチレン酢酸ビニル樹脂シート、ポリエチレン樹脂シート、ポリスチレン樹脂シート、又はポリプロピレン樹脂シートを、用いる。
【発明の効果】
【００１０】
本発明の機能性シートは、装身具や備品などに簡単にしのばせることができる。したがって、本発明の機能性シートによれば、香料などの揮発性物質を放散可能な状態で装身具や備品などに対して簡単に脱着することができるので、例えばお洒落などの種々の用途に有効に使用できる。
【００１１】
前記構成（ｉ）によれば、凹凸によって樹脂シートの表面積を増大できるので、樹脂シートに担持できる揮発性物質の量を増大でき、それ故、機能性を向上できる。また、多数枚の機能性シートを積層して保管する際に、シート同士が密着して剥がれにくくなるのを、防止できる。  
【００１２】
前記構成（ii）によれば、芳香性を呈することができる。
【００１３】
前記構成（iii）によれば、着色剤の色を呈することができる。それにより、揮発性物質の種類と着色剤の色とを関連付けることができ、機能性シートの識別性を向上でき、それ故、樹脂シートの使い勝手を向上できる。
【００１４】
前記構成（iv）によれば、所望の機能性シートを安価に得ることができる。
【００１５】
本発明の機能性シートの製造方法によれば、簡単な作業で機能性シートを得ることができる。
【００１６】
前記構成（ｖ）によれば、表面積が増大した樹脂シートに揮発性物質を担持させることができる。
【００１７】
前記構成（vi）によれば、芳香性を呈することができる機能性シートを得ることができる。
【００１８】
前記構成（vii）によれば、着色剤の色を呈することができる機能性シートを得ることができる。
【００１９】
前記構成（viii）によれば、機能性シートを安価に且つ確実に得ることができる。
【発明を実施するための形態】
【００２０】
本発明の機能性シートは、揮発性物質を放散可能に担持した樹脂シートからなっている。
【００２１】
また、本発明の機能性シートの製造方法は、次の工程を有している。
（ａ）有機溶媒に揮発性物質を溶解して有機溶液を調製する調製工程、
（ｂ）有機溶液に樹脂シートを浸漬する浸漬工程、
（ｃ）樹脂シートを有機溶液から取り出して洗浄した後に乾燥させる仕上げ工程。
【００２２】
揮発性物質としては、香料や殺虫剤などを、使用できる。香料としては、天然香料及び合成香料のいずれも使用できる。天然香料としては、ペパーミントオイル、ラベンダーオイル、ローズオイル、ジャスミンオイル、フェンネルオイル、アニスオイル、レモングラスオイル、ゼラニウムオイル、サンダルウッドオイル、セダーウッドオイル、オレンジオイル、ローズマリーオイル、ユーカリオイル、ティートゥリーオイル、パチュリオイルなどを、好ましく使用できる。合成香料としては、特に、製品名「LOVE CHLOFANTASIE J.62851」（ヴェ・マン・フィス香料株式会社製）、製品名「PRINTEMPS IC-1499」（曽田香料株式会社製）、製品名「FRAGRANCE TJP-K-002616」（高砂香料株式会社製）などを、好ましく使用できる。
【００２３】
樹脂シートとしては、エチレン酢酸ビニル樹脂シート、ポリエチレン樹脂シート、ポリスチレン樹脂シート、又はポリプロピレン樹脂シートを、好ましく使用できる。特に、エチレン酢酸ビニル樹脂シートが好ましい。
【００２４】
樹脂シートの形態及び寸法は、任意である。例えば、名刺又はカードと略同じ形態及び寸法を採用すれば、名刺入れの中に入れて名刺に芳香性などを持たせたり、胸ポケットに入れて服装に芳香性などを持たせたりすることができる。また、押入の棚に敷設できる形態及び寸法を採用すれば、押入内に敷設して殺虫性や消臭性などを発揮できる。また、机の引き出し内に敷設できる形態及び寸法を採用すれば、机の引き出し内に敷設して殺虫性や消臭性などを発揮できる。
【００２５】
有機溶媒としては、ジプロピレングリコール、プロピレングリコール、トリエチルシトレート、メタノール、エタノール、多価アルコールなどを、使用できる。
【００２６】
樹脂シートには、揮発性物質の他に、着色剤を担持させるのが好ましい。これによれば、揮発性成分の種類と着色剤の色とを関連付けることができ、機能性シートの識別性を向上でき、それ故、樹脂シートの使い勝手を向上できる。着色剤としては、青色１号、黄色４号、赤色１０２号、赤色１０３号、赤色１０４号などを、使用でき、また、塩基性染料、直接染料なども、使用できる。着色剤は、揮発性物質と共に有機溶媒に溶解する。
【００２７】
浸漬工程（ｂ）において、有機溶媒は、常温より少し高めの温度、具体的には４０℃±３℃に、設定するのが好ましい。また、浸漬時間は、１〜３時間が好ましい。
【００２８】
仕上げ工程（ｃ）において、洗浄は、洗剤を含んだ水で行った後にエタノールで行うのが、好ましい。また、乾燥は、風乾で行うのが好ましい。乾燥時間は、２〜３時間が好ましい。
【００２９】
浸漬工程の前に、樹脂シートの一面又は両面を凹凸加工する加工工程を、採用するのが好ましい。凹凸加工すれば、樹脂シートの表面積を増大できるので、樹脂シートに担持できる揮発性物質の量を増大でき、それ故、機能性を向上できる。また、多数枚の機能性シートを積層して保管する際に、シート同士が密着して剥がれにくくなるのを、防止できる。凹凸加工としては、エンボス加工、梨地加工などを採用できる。
【００３０】
本発明の製造方法によって得られた機能性シートは、揮発性物質を紙類や発泡樹脂類などに含浸させてなるものに比して、揮発性物質を良好に担持している。揮発性物質を紙類や発泡樹脂類などに含浸させてなるものにおいては、強い圧力を加えたり切断したりした場合に、含浸された揮発性物質が染み出す恐れがある。しかるに、本発明の機能性シートでは、そのような場合でも揮発性物質が染み出すことはない。したがって、本発明の機能性シートは、次のような利点も有している。
（１）今まで使用しにくかった所でも、使用できる。例えば、名刺入れ、財布、ポケットなどに入れることができる。このような所で揮発性物質が染み出すようなものは、商品として成立し得ないが、本発明の機能性シートは、そのようなことがないので、商品価値が非常に高い。
（２）挟みやカッターなどで所望の形状に切断できる。したがって、様々な所に自在に使用でき、この点からも、商品価値が非常に高い。
【実施例】
【００３１】
［実施例１］
次のようにして、芳香性と緑色を呈する機能性シートを得た。
（ａ）２０重量部の着色剤と５０重量部の香料とを、３０重量部のジプロピレングリコールに、攪拌しながら溶解した。これにより、機能性付与用の有機溶液を得た。着色剤としては、青色１号の０．０６％ジプロピレングリコール溶液と黄色４号の０．１０％ジプロピレングリコール溶液とを用いた。香料としては、製品名「LOVE CHLOFANTASIE J.62851」を用いた。
（ｂ）５０重量部のエチレン酢酸ビニル樹脂シートを、前記工程（ａ）で得た有機溶液に、浸漬した。樹脂シートの形態は、平面視矩形であり、寸法は、厚さ０．５ｍｍ×幅５０ｍｍ×長さ７５ｍｍであった。有機溶液の温度は、４０℃±３℃に設定した。浸漬時間は、２時間とした。
（ｃ）樹脂シートを有機溶液から取り出し、室温下で、洗剤を含む水で洗浄し、更に、１００重量部のエタノールで洗浄し、その後、乾燥した。乾燥は、２〜３時間風乾することによって行った。
【００３２】
こうして機能性シートを得た。機能性シートは、ナイロンポリ袋に保管した。
【００３３】
得られた機能性シートは、開放状態で３ヶ月間、緑色を呈するとともに香料を十分に放散して芳香性を呈した。また、その間、シート表面が濡れてくることはなかった。
【００３４】
［実施例２］
次のようにして、芳香性と赤色を呈する機能性シートを得た。
（ａ）１５重量部の着色剤と５０重量部の香料とを、３５重量部のジプロピレングリコールに、攪拌しながら溶解した。これにより、機能性付与用の有機溶液を得た。着色剤としては、赤色１０４号の０．１％ジプロピレングリコール溶液を用いた。香料としては、製品名「PRINTEMPS IC-1499」を用いた。
（ｂ）５０重量部のエチレン酢酸ビニル樹脂シートを、前記工程（ａ）で得た有機溶液に、浸漬した。樹脂シートの形態は、平面視矩形であり、寸法は、厚さ０．５ｍｍ×幅５０ｍｍ×長さ７５ｍｍであった。有機溶液の温度は、４０℃±３℃に設定した。浸漬時間は、２時間とした。
（ｃ）樹脂シートを有機溶液から取り出し、室温下で、洗剤を含む水で洗浄し、更に、１００重量部のエタノールで洗浄し、その後、乾燥した。乾燥は、２〜３時間風乾することによって行った。
【００３５】
こうして機能性シートを得た。機能性シートは、ナイロンポリ袋に保管した。
【００３６】
得られた機能性シートは、開放状態で３ヶ月間、赤色を呈するとともに香料を十分に放散して芳香性を呈した。また、その間、シート表面が濡れてくることはなかった。
【００３７】
［実施例３］
次のようにして、芳香性と紫色を呈する機能性シートを得た。
（ａ）３５重量部の着色剤と５０重量部の香料とを、１５重量部のジプロピレングリコールに、攪拌しながら溶解した。これにより、機能性付与用の有機溶液を得た。着色剤としては、赤色１０４号の０．１％ジプロピレングリコール溶液を１５重量部用いるとともに、青色１号の０．１％ジプロピレングリコール溶液を２０重量部用いた。香料としては、製品名「FRAGRANCE TJP-K-002616」を用いた。
（ｂ）５０重量部のエチレン酢酸ビニル樹脂シートを、前記工程（ａ）で得た有機溶液に、浸漬した。樹脂シートの形態は、平面視矩形であり、寸法は、厚さ０．５ｍｍ×幅５０ｍｍ×長さ７５ｍｍであった。有機溶液の温度は、４０℃±３℃に設定した。浸漬時間は、３時間とした。
（ｃ）樹脂シートを有機溶液から取り出し、室温下で、洗剤を含む水で洗浄し、更に、１００重量部のエタノールで洗浄し、その後、乾燥した。乾燥は、２〜３時間風乾することによって行った。
【００３８】
こうして機能性シートを得た。機能性シートは、ナイロンポリ袋に保管した。
【００３９】
得られた機能性シートは、開放状態で３ヶ月間、紫色を呈するとともに香料を十分に放散して芳香性を呈した。また、その間、シート表面が濡れてくることはなかった。
【産業上の利用可能性】
【００４０】
本発明の機能性シートは、香料などの揮発性物質を放散可能な状態で装身具や備品などに対して簡単に脱着することができるので、例えばお洒落などの種々の用途に有効に使用でき、産業上の利用価値が大である。